СПОСОБ ПОЛУЧЕНИЯ БЕТОННЫХ ИЗДЕЛИЙ С РЕЛЬЕФНЫМ ДЕКОРАТИВНЫМ СЛОЕМ
METHOD TO PRODUCE CONCRETE ITEMS WITH RELIEF DECORATIVE LAYER

Изобретение относится к строительству, а именно к созданию бетонных изделий с декоративной, архитектурно-выразительной поверхностью.
Известен способ получения изделий с рельефной поверхностью путем вырубки ее из природного камня (мрамора, гранита). Однако он отличается повышенными трудозатратами [1, с.32-36].
Существует также способ получения бетонных изделий с рельефной поверхностью методом отливки декоративной сырьевой смеси в формы (гипсовые или полимерные) одним слоем. Однако при этом образуется гладкая фасадная поверхность; для создания архитектурной выразительности требуется дополнительная обработка (например, покраска), которая недолговечна [2, c.341-346].
Задача - получить бетонные изделия с фасадным рельефным декоративным слоем, который имел бы повышенную прочность, долговечность, архитектурную выразительность при пониженных затратах.
Сущность этого способа состоит в создании двухслойных изделий. Наружный декоративный слой изделия выполняется из жесткой смеси (влажность до 12%) вяжущего и декоративного наполнителя или декоративного вяжущего и наполнителя из природных каменных материалов. Последующий слой изделия выполняется из литой мелкозернистой смеси бетона или раствора.
Для решения задачи получения бетонных изделий с рельефным декоративным слоем предлагается способ получения бетонных изделий с рельефным декоративным слоем, включающий приготовление модели рельефной поверхности и заливку ее бетонной смесью, при этом заливка осуществляется в два слоя: сначала на рельефную поверхность укладывают декоративный слой с влажностью до 12%, состоящий из белого или цветного цемента и декоративного наполнителя, и уплотняют мягкой трамбовкой, а на него наносят основной бетонный слой из литой смеси.
Способ осуществляется следующим образом.
1. Изготовление модели рельефной поверхности из пластичного материала (глина, пластилин) и далее по ней производство гипсовой формы путем отливки и далее укладки ее на дно формы.
2. Приготовление декоративной формовочной смеси из вяжущего (белый цемент и пигмент или декоративный цемент) с добавлением декоративного наполнителя. Декоративный наполнитель представляет собой минеральную крошку диаметром 1-5 мм, полученную из природных горных пород (мрамор, гранит), или крошку из оплавленных и цветных вторичных минеральных ресурсов (BMP); соотношение 1:2,1:3.
3. Увлажнение декоративного растворного слоя осуществить до 12% (при сжатии смеси в ладони она должна сохранять целостность). Далее смесь раскладывается толщиной 1-2 см по гипсовой рельефной поверхности, уложенной на дно формы, и уплотняется с помощью мягкой трамбовки (мешочек с песком).
4. Далее в форму заливается основной бетонный слой с повышенной влажностью (ОК 15-18 см) и оставляется до набора прочности, характерной для цементных составов.
5. После распалубки (подъем изделия, отсоединение гипсовой рельефной поверхности) фасадная поверхность обмывается струей воды для обнажения части декоративного наполнителя. Учитывая недостаток воды в фасадном слое, он имеет малую прочность и осыпается, оголяя поверхность декоративного наполнителя. Контактный слой между основным бетонным слоем и отделочным слоем из декоративного раствора имеет повышенную прочность за счет хорошего сцепления и проникновения части воды из основной подвижной массы в жесткий декоративный отделочный слой раствора.
Были проведены лабораторные испытания. Изготавливали образцы-балочки (4×4×16 см) из двух слоев: один слой - 2 см одинаков для обоих составов и состоит из обычного цементно-песчаного раствора (1:3). Декоративный слой в обоих случаях укладывался на рельефную поверхность:
1 - известный способ - декоративный слой из смеси цветного цемента и ОК=12-15 см;
2 - известный способ - декоративный слой из смеси цветного цемента и ОК=0 см;
3 - предлагаемый способ - такой же состав, отличающийся жесткостью декоративной смеси (влажность до 12%, ОК=0 см); смесь укладывалась на рельефную поверхность формы слоем 1-2 см и уплотнялась мягкой трамбовкой.
После укладки декоративного слоя он заливался основным рабочим слоем из литого мелкозернистого бетона или раствора подвижностью ОК до 15 см. После твердения в одинаковых условиях изделия освобождались из формы. Декоративная рельефная поверхность обрабатывалась струей воды.
Результаты после твердения и обработки водой приведены в таблице:
Прочностные характеристики для всех составов находятся в одинаковых интервалах. Предлагаемый способ позволяет получить архитектурно-выразительную поверхность изделий.
Источники информации
1. Современные отделочные и облицовочные материалы: Учебно-справочное пособие. - Ростов-на-Дону: Феникс, 2003. - 448 с.
2. Баженов Ю.М. Технология бетона / Ю.М.Баженов. - М.: Стройиздат, 2006. - 462 с.